(57)【特許請求の範囲】
【請求項１】
（Ａ）下記式（１）で表される繰り返し単位及び／又は下記式（２）で表される繰り返し単位を含むフッ素原子含有ポリマー、
（Ｂ）酸によってアルカリ現像液溶解性が増加するベース樹脂、
（Ｃ）酸発生剤、
（Ｄ）（Ｄ−１）炭素数５〜８のケトン類、アルコキシ基、カルボニル基及びエステル基から選ばれる１つ以上を含む炭素数４〜６のアルコール類、ヒドロキシ基又は２つのエーテル基を含む炭素数３〜６のエーテル類、並びにエーテル基又はヒドロキシ基を含む炭素数４〜９のエステル類から選ばれる第１の溶剤、及び（Ｄ−２）炭素数６〜９の単環のラクトン環を含む第２の溶剤を含む有機溶剤
を含み、前記第２の溶剤がベース樹脂１００質量部に対して２００質量部を超え１,０００質量部以下の範囲で添加されていることを特徴とするレジスト組成物。
【化１】
0006579044.tif 000115
（式中、Ｒ1及びＲ4は、それぞれ独立に、水素原子又はメチル基である。Ｒ2は、単結合、若しくはエーテル基、エステル基若しくはカルボニル基を含んでいてもよい炭素数１〜１２の直鎖状、分岐状若しくは環状のアルキレン基、又はフェニレン基である。Ｒ3は、水素原子、フッ素原子、メチル基、トリフルオロメチル基又はジフルオロメチル基であり、Ｒ2と結合して環を形成してもよく、環の中にエーテル基、フッ素原子で置換されたアルキレン基又はトリフルオロメチル基を含んでいてもよい。Ｒ5は、単結合、又はエーテル基、エステル基若しくはカルボニル基を含んでいてもよい炭素数１〜１２の直鎖状、分岐状若しくは環状のアルキレン基である。Ｒ6は、少なくとも１つの水素原子がフッ素原子で置換された炭素数１〜１０の直鎖状、分岐状若しくは環状のアルキル基又はフェニル基であり、エーテル基、エステル基、スルホン基、スルホン酸エステル基又はスルホンアミド基を含んでいてもよい。ｍは、１又は２である。ｍ＝１の場合、Ｘ1は、単結合、フェニレン基、−Ｏ−、−Ｃ(＝Ｏ)−Ｏ−Ｒ7−又は−Ｃ(＝Ｏ)−ＮＨ−Ｒ7−であり、Ｒ7は、炭素数１〜１０の直鎖状、分岐状又は環状のアルキレン基であり、エステル基又はエーテル基を含んでいてもよい。ｍ＝２の場合、Ｘ1は、ベンゼントリイル基、−Ｃ(＝Ｏ)−Ｏ−Ｒ8＝又は−Ｃ(＝Ｏ)−ＮＨ−Ｒ8＝であり、Ｒ8は、炭素数１〜１０の直鎖状、分岐状又は環状のアルキレン基から水素原子が１個脱離した基であり、エステル基又はエーテル基を含んでいてもよい。Ｘ2は、単結合、フェニレン基、−Ｏ−、−Ｃ(＝Ｏ)−Ｏ−Ｒ7−又は−Ｃ(＝Ｏ)−ＮＨ−Ｒ7−である。ａ１及びａ２は、０≦ａ１＜１.０、０≦ａ２＜１.０及び０.５≦ａ１＋ａ２≦１.０を満たす正数である。）
【請求項２】
前記炭素数５〜８のケトン類が、シクロヘキサノン、シクロペンタノン、２−ヘプタノン又は２−オクタノンであり、前記アルコキシ基、カルボニル基及びエステル基から選ばれる１つ以上を含む炭素数４〜６のアルコール類が、３−メトキシブタノール、３−メチル−３−メトキシブタノール、１−メトキシ−２−プロパノール、１−エトキシ−２−プロパノール又はジアセトンアルコールであり、前記ヒドロキシ基又は２つのエーテル基を含む炭素数３〜６のエーテル類が、プロピレングリコールモノメチルエーテル、エチレングリコールモノメチルエーテル、プロピレングリコールモノエチルエーテル、エチレングリコールモノエチルエーテル、プロピレングリコールジメチルエーテル又はジエチレングリコールジメチルエーテルであり、前記エーテル基又はヒドロキシ基を含む炭素数４〜９のエステル類が、エチレングリコールモノアセテート、プロピレングリコールモノアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、乳酸エチル、ピルビン酸エチル、ピルビン酸ブチル、酢酸ブチル、酢酸ペンチル、酢酸イソペンチル、酢酸ヘキシル、３−メトキシプロピオン酸メチル、３−メトキシプロピオン酸エチル、３−エトキシプロピオン酸エチル、酢酸ｔ−ブチル、プロピオン酸ｔ−ブチル又はプロピレングリコールモノ−ｔ−ブチルエーテルアセテートである請求項１記載のレジスト組成物。
【請求項３】
前記第２の溶剤が、γ−ヘキサノラクトン、δ−ヘキサノラクトン、γ−ヘプタノラクトン、δ−ヘプタノラクトン、γ−オクタノラクトン及びδ−オクタノラクトンから選ばれる１種以上である請求項１又は２記載のレジスト組成物。
【請求項４】
前記ベース樹脂が、下記式（７）で表される繰り返し単位及び／又は下記式（８）で表される繰り返し単位を含む請求項１〜３のいずれか１項記載のレジスト組成物。
【化２】
0006579044.tif 000116
（式中、Ｒ10及びＲ12は、それぞれ独立に、水素原子又はメチル基である。Ｒ11及びＲ14は、酸不安定基である。Ｙ1は、単結合、フェニレン基、ナフチレン基又は−Ｃ（＝Ｏ）−Ｏ−Ｒ15−であり、Ｒ15は、エーテル基、エステル基、ラクトン環若しくはヒドロキシ基を含んでいてもよい炭素数１〜１０の直鎖状、分岐状若しくは環状のアルキレン基、又はフェニレン基若しくはナフチレン基である。Ｙ2は、単結合、フェニレン基、ナフチレン基、−Ｃ（＝Ｏ）−Ｏ−Ｒ16−、−Ｃ（＝Ｏ）−ＮＨ−Ｒ16−、−Ｏ−Ｒ16−又は−Ｓ−Ｒ16−であり、Ｒ16は、エーテル基、エステル基、ラクトン環又はヒドロキシ基を含んでいてもよい炭素数１〜１０の直鎖状、分岐状又は環状のアルキレン基である。Ｒ13は、単結合、若しくはエーテル基若しくはエステル基を含んでいてもよい炭素数１〜１６の直鎖状、分岐状若しくは環状の２〜５価の脂肪族炭化水素基、又はフェニレン基である。ｄ１及びｄ２は、０≦ｄ１＜１.０、０≦ｄ２＜１.０及び０＜ｄ１＋ｄ２≦１.０を満たす正数である。ｎは、１〜４の整数である。）
【請求項５】
前記ベース樹脂１００質量部に対して、前記フッ素原子含有ポリマーが０.１〜１５質量部の範囲で含まれる請求項１〜４のいずれか１項記載のレジスト組成物。
【請求項６】
請求項１〜５のいずれか１項記載のレジスト組成物を基板上に塗布する工程、プリベークする工程、露光する工程、及び現像する工程を含むパターン形成方法。
【請求項７】
波長２４８ｎｍのＫｒＦエキシマレーザー、波長１９３ｎｍのＡｒＦエキシマレーザー、波長３〜１５ｎｍの極端紫外光、又は電子線を用いて露光を行う請求項６記載のパターン形成方法。
【請求項８】
露光が、ＡｒＦエキシマレーザーによる液浸リソグラフィーである請求項７記載のパターン形成方法。
【発明の詳細な説明】
【技術分野】
【０００１】
本発明は、半導体素子等の製造工程における微細加工に用いられるレジスト組成物、及びこれを用いたパターン形成方法に関する。
【背景技術】
【０００２】
ＬＳＩの高集積化と高速度化に伴い、パターンルールの微細化が急速に進んでいる。微細化が急速に進歩した背景には、投影レンズの高ＮＡ化、レジスト組成物の性能向上、短波長化が挙げられる。
【０００３】
ＫｒＦエキシマレーザー（２４８ｎｍ）用レジスト組成物は、一般的に０.３ミクロンプロセスに使われ始め、０.１３ミクロンルールの量産まで適用された。ＫｒＦからＡｒＦエキシマレーザー（１９３ｎｍ）へと波長を短波長化することによって、デザインルールの微細化を０.１３μｍ以下にすることが可能であるが、従来用いられてきたノボラック樹脂やポリビニルフェノール系の樹脂が１９３ｎｍ付近に非常に強い吸収を持つため、レジスト用のベース樹脂として用いることができない。透明性と、必要なドライエッチング耐性の確保のため、アクリル系の樹脂やシクロオレフィン系の脂環族系の樹脂が検討され、ＡｒＦリソグラフィーを用いたデバイスの量産が行われた。
【０００４】
次の４５ｎｍノードデバイスには露光波長の短波長化が推し進められ、波長１５７ｎｍのＦ2リソグラフィーが候補に挙がった。しかしながら、投影レンズに高価なＣａＦ2単結晶を大量に用いることによるスキャナーのコストアップ、ソフトペリクルの耐久性が極めて低いためのハードペリクル導入に伴う光学系の変更、レジストのエッチング耐性低下等の種々の問題により、Ｆ2リソグラフィーの先送りと、ＡｒＦ液浸リソグラフィーの早期導入が提唱され、これを用いた４５ｎｍノードのデバイスが量産されている。３２ｎｍノードデバイスの量産には、サイドウォールスペーサー技術を用いたダブルパターニングが用いられているが、プロセスの複雑さや長さが問題になっている。
【０００５】
ＡｒＦ液浸露光機のスループットを上げるために、スキャナーのスキャン速度が向上している。このため、液浸水と接するレジスト表面の滑水性を上げる必要がある。レジスト表面の撥水性を上げるためにフッ素系の添加剤が加えられた液浸レジストが開発されている（特許文献１、２）。このような撥水性ポリマーは、レジスト組成物中でベース樹脂や酸発生剤等と混合されて、スピンコート後にレジスト表面に配向して撥水性を向上させる。更には、撥水性ポリマーはフルオロアルコール基を有しており、アルカリ現像液に溶解するために現像後の欠陥の発生が少ないというメリットも有している。ダブルパターニングによる生産性低下をリカバーするために、露光機メーカーは露光機のスキャン速度を更に増加させるための開発を行っており、これに伴ってレジスト表面の滑水性を更に向上させる必要がある。
【０００６】
３２ｎｍ以降のデバイスでは、プロセスコストの高いダブルパターニングではなく、露光波長を１桁以上短波長化して解像性を向上させた波長１３.５ｎｍの極端紫外光（ＥＵＶ）リソグラフィーの到来が期待されている。
【０００７】
ＥＵＶリソグラフィーにおいては、レーザーのパワーが低いことと反射ミラーの光の減衰のための光量低下によって、ウエハー面に到達する光の強度が低い。低い光量でスループットを稼ぐための高感度レジストの開発が急務である。しかしながら、レジストの感度を上げると、解像度やエッジラフネス（ＬＥＲ、ＬＷＲ）が劣化するという問題があり、感度とのトレードオフの関係が指摘されている。
【０００８】
露光中のＥＵＶレジスト膜からのアウトガスの発生を抑えるために、フルオロアルコール基を含む繰り返し単位及び芳香族基を含む繰り返し単位を共重合したポリマーを添加したレジスト組成物が提案されている（特許文献３）。スピンコート後に前記ポリマーがレジスト膜表面に配向し、芳香族基がレジスト膜からのアウトガスを遮断する。
【０００９】
ベース樹脂及びフッ素原子含有ポリマーに、溶剤としてラクトン化合物をベース樹脂１００質量部に対して５０〜２００質量部添加したレジスト組成物が提案されている（特許文献４）。ここで、ラクトン化合物としては、γ−ブチロラクトン、バレロラクトン、メバロニックラクトン、ノルボルナンラクトンが挙げられている。
【００１０】
膜厚２００ｎｍ以下のレジスト膜のパターン形成方法として、炭素数５〜９のラクトン化合物を溶剤として用いる方法が提案されている（特許文献５）。薄膜になるほど溶剤の蒸発が加速されて、矩形性の低下やエッジラフネスの劣化等の現象が起こる。過度の溶剤の蒸発を抑えるために、高沸点の炭素数５〜９のラクトン化合物を溶剤として用いることが効果的であることが示されている。
【先行技術文献】
【特許文献】
【００１１】
【特許文献１】特開２００６−４８０２９号公報
【特許文献２】特開２００８−１２２９３２号公報
【特許文献３】特開２０１４−６７０１２号公報
【特許文献４】特許第５３６００６５号公報
【特許文献５】特許第４８５７２０８号公報
【発明の概要】
【発明が解決しようとする課題】
【００１２】
パターンの微細化に伴って、化学増幅レジストの酸拡散による像ぼけによる解像性の低下やエッジラフネスの増大が指摘されている。酸拡散を小さくするために、分子量が大きな酸発生剤や、ポリマーに結合した酸発生剤の開発が進んでいる。酸発生剤としては、スルホニウム塩やヨードニウム塩等のイオン性材料が主に用いられている。ここで、分子量が大きい酸発生剤やポリマーに結合した酸発生剤の場合、溶剤溶解性が低いことが問題になっている。
【００１３】
本発明は前記事情に鑑みなされたもので、レジスト組成物に添加された酸発生剤と所定のフッ素原子含有ポリマーとの溶解性を高め、同時に該フッ素原子含有ポリマーのレジスト膜表面に配向する効率を高め、液浸リソグラフィーにおいてはレジスト膜表面の滑水性をよりいっそう高め、電子線（ＥＢ）やＥＵＶリソグラフィーにおいてはアウトガスの発生を一段と抑えて、エッジラフネスを小さくすることが可能となるレジスト組成物、及びこれを用いたパターン形成方法を提供することを目的とする。
【課題を解決するための手段】
【００１４】
本発明者らは、前記目的を達成するため鋭意検討を行った結果、レジスト組成物に添加された酸発生剤及び所定のフッ素原子含有ポリマーの両方を溶解させ、該フッ素原子含有ポリマーのレジスト膜表面に配向する効率を高めるために、炭素数５〜８のケトン類、アルコキシ基、カルボニル基及びエステル基から選ばれる１つ以上を含む炭素数４〜６のアルコール類、ヒドロキシ基又は２つのエーテル基を含む炭素数３〜６のエーテル類、並びにエーテル基又はヒドロキシ基を含む炭素数４〜９のエステル類から選ばれる第１の溶剤と、炭素数６〜９の単環のラクトン環を含む第２の溶剤とをレジスト組成物の溶剤として用いることが効果的であることを見出した。これによって、液浸リソグラフィーにおいては、レジスト膜の撥水性や滑水性が高くなり、露光機のスキャン速度を高くすることができ、スループットの向上が可能となる。ＥＵＶリソグラフィーにおいては、フッ素原子含有ポリマーの表面配向効率が高まることによって、レジスト膜からのアウトガスを低減させ、ＬＷＲを低減させる効果が高くなる。
【００１５】
すなわち、本発明は、下記レジスト組成物及びパターン形成方法を提供する。
１．（Ａ）下記式（１）で表される繰り返し単位及び／又は下記式（２）で表される繰り返し単位を含むフッ素原子含有ポリマー、
（Ｂ）酸によってアルカリ現像液溶解性が増加するベース樹脂、
（Ｃ）酸発生剤、
（Ｄ）（Ｄ−１）炭素数５〜８のケトン類、アルコキシ基、カルボニル基及びエステル基から選ばれる１つ以上を含む炭素数４〜６のアルコール類、ヒドロキシ基又は２つのエーテル基を含む炭素数３〜６のエーテル類、並びにエーテル基又はヒドロキシ基を含む炭素数４〜９のエステル類から選ばれる第１の溶剤、及び（Ｄ−２）炭素数６〜９の単環のラクトン環を含む第２の溶剤を含む有機溶剤
を含み、前記第２の溶剤がベース樹脂１００質量部に対して２００質量部を超え１,０００質量部以下の範囲で添加されていることを特徴とするレジスト組成物。
【化１】
0006579044.tif 000002
（式中、Ｒ1及びＲ4は、それぞれ独立に、水素原子又はメチル基である。Ｒ2は、単結合、若しくはエーテル基、エステル基若しくはカルボニル基を含んでいてもよい炭素数１〜１２の直鎖状、分岐状若しくは環状のアルキレン基、又はフェニレン基である。Ｒ3は、水素原子、フッ素原子、メチル基、トリフルオロメチル基又はジフルオロメチル基であり、Ｒ2と結合して環を形成してもよく、環の中にエーテル基、フッ素原子で置換されたアルキレン基又はトリフルオロメチル基を含んでいてもよい。Ｒ5は、単結合、又はエーテル基、エステル基若しくはカルボニル基を含んでいてもよい炭素数１〜１２の直鎖状、分岐状若しくは環状のアルキレン基である。Ｒ6は、少なくとも１つの水素原子がフッ素原子で置換された炭素数１〜１０の直鎖状、分岐状若しくは環状のアルキル基又はフェニル基であり、エーテル基、エステル基、スルホン基、スルホン酸エステル基又はスルホンアミド基を含んでいてもよい。ｍは、１又は２である。ｍ＝１の場合、Ｘ1は、単結合、フェニレン基、−Ｏ−、−Ｃ(＝Ｏ)−Ｏ−Ｒ7−又は−Ｃ(＝Ｏ)−ＮＨ−Ｒ7−であり、Ｒ7は、炭素数１〜１０の直鎖状、分岐状又は環状のアルキレン基であり、エステル基又はエーテル基を含んでいてもよい。ｍ＝２の場合、Ｘ1は、ベンゼントリイル基、−Ｃ(＝Ｏ)−Ｏ−Ｒ8＝又は−Ｃ(＝Ｏ)−ＮＨ−Ｒ8＝であり、Ｒ8は、炭素数１〜１０の直鎖状、分岐状又は環状のアルキレン基から水素原子が１個脱離した基であり、エステル基又はエーテル基を含んでいてもよい。Ｘ2は、単結合、フェニレン基、−Ｏ−、−Ｃ(＝Ｏ)−Ｏ−Ｒ7−又は−Ｃ(＝Ｏ)−ＮＨ−Ｒ7−である。ａ１及びａ２は、０≦ａ１＜１.０、０≦ａ２＜１.０及び０.５≦ａ１＋ａ２≦１.０を満たす正数である。）
２．前記炭素数５〜８のケトン類が、シクロヘキサノン、シクロペンタノン、２−ヘプタノン又は２−オクタノンであり、前記アルコキシ基、カルボニル基及びエステル基から選ばれる１つ以上を含む炭素数４〜６のアルコール類が、３−メトキシブタノール、３−メチル−３−メトキシブタノール、１−メトキシ−２−プロパノール、１−エトキシ−２−プロパノール又はジアセトンアルコールであり、前記ヒドロキシ基又は２つのエーテル基を含む炭素数３〜６のエーテル類が、プロピレングリコールモノメチルエーテル、エチレングリコールモノメチルエーテル、プロピレングリコールモノエチルエーテル、エチレングリコールモノエチルエーテル、プロピレングリコールジメチルエーテル又はジエチレングリコールジメチルエーテルであり、前記エーテル基又はヒドロキシ基を含む炭素数４〜９のエステル類が、エチレングリコールモノアセテート、プロピレングリコールモノアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、乳酸エチル、ピルビン酸エチル、ピルビン酸ブチル、酢酸ブチル、酢酸ペンチル、酢酸イソペンチル、酢酸ヘキシル、３−メトキシプロピオン酸メチル、３−メトキシプロピオン酸エチル、３−エトキシプロピオン酸エチル、酢酸ｔ−ブチル、プロピオン酸ｔ−ブチル又はプロピレングリコールモノ−ｔ−ブチルエーテルアセテートである１のレジスト組成物。
３．前記第２の溶剤が、γ−ヘキサノラクトン、δ−ヘキサノラクトン、γ−ヘプタノラクトン、δ−ヘプタノラクトン、γ−オクタノラクトン及びδ−オクタノラクトンから選ばれる１種以上である１又は２のレジスト組成物。
４．前記ベース樹脂が、下記式（７）で表される繰り返し単位及び／又は下記式（８）で表される繰り返し単位を含む１〜３いずれかのレジスト組成物。
【化２】
0006579044.tif 000003
（式中、Ｒ10及びＲ12は、それぞれ独立に、水素原子又はメチル基である。Ｒ11及びＲ14は、酸不安定基である。Ｙ1は、単結合、フェニレン基、ナフチレン基又は−Ｃ（＝Ｏ）−Ｏ−Ｒ15−であり、Ｒ15は、エーテル基、エステル基、ラクトン環若しくはヒドロキシ基を含んでいてもよい炭素数１〜１０の直鎖状、分岐状若しくは環状のアルキレン基、又はフェニレン基若しくはナフチレン基である。Ｙ2は、単結合、フェニレン基、ナフチレン基、−Ｃ（＝Ｏ）−Ｏ−Ｒ16−、−Ｃ（＝Ｏ）−ＮＨ−Ｒ16−、−Ｏ−Ｒ16−又は−Ｓ−Ｒ16−であり、Ｒ16は、エーテル基、エステル基、ラクトン環又はヒドロキシ基を含んでいてもよい炭素数１〜１０の直鎖状、分岐状又は環状のアルキレン基である。Ｒ13は、単結合、若しくはエーテル基若しくはエステル基を含んでいてもよい炭素数１〜１６の直鎖状、分岐状若しくは環状の２〜５価の脂肪族炭化水素基、又はフェニレン基である。ｄ１及びｄ２は、０≦ｄ１＜１.０、０≦ｄ２＜１.０及び０＜ｄ１＋ｄ２≦１.０を満たす正数である。ｎは、１〜４の整数である。）
５．前記ベース樹脂１００質量部に対して、前記フッ素原子含有ポリマーが０.１〜１５質量部の範囲で含まれる１〜４のいずれかのレジスト組成物。
６．１〜５のいずれかのレジスト組成物を基板上に塗布する工程、プリベークする工程、露光する工程、及び現像する工程を含むパターン形成方法。
７．波長２４８ｎｍのＫｒＦエキシマレーザー、波長１９３ｎｍのＡｒＦエキシマレーザー、波長３〜１５ｎｍのＥＵＶ、又はＥＢを用いて露光を行う６のパターン形成方法。
８．露光が、ＡｒＦエキシマレーザーによる液浸リソグラフィーである７のパターン形成方法。
【発明の効果】
【００１６】
本発明のレジスト組成物によれば、酸発生剤とフッ素原子含有ポリマーの十分な溶剤溶解性を確保し、前記フッ素原子含有ポリマーを効率よくレジスト膜表面に配向させることができる。その結果、レジスト膜表面の撥水性や滑水性が高まり、液浸リソグラフィーにおける露光機のスキャン速度を高めることができ、スループットが向上する。更には、レジスト膜から液浸水への酸発生剤等の溶出やアウトガスの発生を抑えることができる。
ＥＵＶやＥＢ露光等の真空中での露光においては、フッ素原子含有ポリマーによって表面が効率よく覆われることによって、露光中のレジスト膜から発生するアウトガス量が低減され、現像後のエッジラフネス（ＬＷＲ）を小さくすることが可能となる。
【発明を実施するための形態】
【００１７】
［レジスト組成物］
［（Ａ）フッ素原子含有ポリマー］
（Ａ）フッ素原子含有ポリマーとしては、α−トリフルオロメチルアルコール基及び／又はフッ化炭化水素基を含むものが好ましい。具体的には、前記フッ素原子含有ポリマーとしては、下記式（１）で表されるα−トリフルオロメチルアルコール基を含む繰り返し単位（以下、繰り返し単位ａ１という）及び／又は下記式（２）で表されるフッ化炭化水素基を含む繰り返し単位（以下、繰り返し単位ａ２という）を含むものが好ましい。
【化３】
0006579044.tif 000004
【００１８】
式中、Ｒ1及びＲ4は、それぞれ独立に、水素原子又はメチル基である。Ｒ2は、単結合、若しくはエーテル基、エステル基若しくはカルボニル基を含んでいてもよい炭素数１〜１２の直鎖状、分岐状若しくは環状のアルキレン基、又はフェニレン基である。Ｒ3は、水素原子、フッ素原子、メチル基、トリフルオロメチル基又はジフルオロメチル基であり、Ｒ2と結合して環を形成してもよく、環の中にエーテル基、フッ素原子で置換されたアルキレン基又はトリフルオロメチル基を含んでいてもよい。Ｒ5は、単結合、又はエーテル基、エステル基若しくはカルボニル基を含んでいてもよい炭素数１〜１２の直鎖状、分岐状若しくは環状のアルキレン基である。Ｒ6は、少なくとも１つの水素原子がフッ素原子で置換された炭素数１〜１０の直鎖状、分岐状若しくは環状のアルキル基又はフェニル基であり、エーテル基、エステル基、スルホン基、スルホン酸エステル基又はスルホンアミド基を含んでいてもよい。ｍは、１又は２である。ｍ＝１の場合、Ｘ1は、単結合、フェニレン基、−Ｏ−、−Ｃ(＝Ｏ)−Ｏ−Ｒ7−又は−Ｃ(＝Ｏ)−ＮＨ−Ｒ7−であり、Ｒ7は、炭素数１〜１０の直鎖状、分岐状又は環状のアルキレン基であり、エステル基又はエーテル基を含んでいてもよい。ｍ＝２の場合、Ｘ1は、ベンゼントリイル基、−Ｃ(＝Ｏ)−Ｏ−Ｒ8＝又は−Ｃ(＝Ｏ)−ＮＨ−Ｒ8＝であり、Ｒ8は、炭素数１〜１０の直鎖状、分岐状又は環状のアルキレン基から水素原子が１個脱離した基であり、エステル基又はエーテル基を含んでいてもよい。Ｘ2は、単結合、フェニレン基、−Ｏ−、−Ｃ(＝Ｏ)−Ｏ−Ｒ7−又は−Ｃ(＝Ｏ)−ＮＨ−Ｒ7−である。ａ１及びａ２は、０≦ａ１＜１.０、０≦ａ２＜１.０及び０.５≦ａ１＋ａ２≦１.０を満たす正数である。
【００１９】
前記繰り返し単位ａ１を与えるモノマーとしては、以下に示すものが挙げられるが、これらに限定されない。なお、下記式中、Ｒ1は、前記と同じである。
【化４】
0006579044.tif 000005
【００２０】
【化５】
0006579044.tif 000006
【００２１】
【化６】
0006579044.tif 000007
【００２２】
【化７】
0006579044.tif 000008
【００２３】
【化８】
0006579044.tif 000009
【００２４】
【化９】
0006579044.tif 000010
【００２５】
【化１０】
0006579044.tif 000011
【００２６】
前記繰り返し単位ａ２を与えるモノマーとしては、以下に示すものが挙げられるが、これらに限定されない。なお、下記式中、Ｒ4は、前記と同じである。
【００２７】
【化１１】
0006579044.tif 000012
【００２８】
【化１２】
0006579044.tif 000013
【００２９】
【化１３】
0006579044.tif 000014
【００３０】
【化１４】
0006579044.tif 000015
【００３１】
【化１５】
0006579044.tif 000016
【００３２】
【化１６】
0006579044.tif 000017
【００３３】
前記フッ素原子含有ポリマーは、レジスト組成物に添加する場合にＥＵＶに対する透明性を上げてレジスト膜内から発生するアウトガスの発生を低減するために、ＥＵＶに吸収が少ない炭化水素を多く含有する芳香族基を含む繰り返し単位を含んでもよい。このような繰り返し単位としては、下記式（３）〜（６）で表される、メタクリレート類、ビニルエーテル類、スチレン類、ビニルナフタレン類、スチルベン類、スチリルナフタレン類、ジナフチルエチレン類、アセナフチレン類、インデン類、ベンゾフラン類又はベンゾチオフェン類に由来する繰り返し単位（以下、それぞれ繰り返し単位ｂ１〜ｂ４という）が挙げられる。
【００３４】
【化１７】
0006579044.tif 000018
【００３５】
式中、Ｒ20は、水素原子又はメチル基を表す。Ｚ1は、単結合、−Ｃ(＝Ｏ)−Ｏ−又は−Ｏ−である。Ｚ2及びＺ3は、それぞれ独立に、フェニレン基又はナフチレン基である。Ｚ4は、メチレン基、−Ｏ−又は−Ｓ−である。Ｒ21は、炭素数６〜２０のアリール基又は炭素数２〜２０のアルケニル基である。Ｒ22、Ｒ23、Ｒ24及びＲ25は、それぞれ独立に、水素原子、ヒドロキシ基、シアノ基、ニトロ基、アミノ基、ハロゲン原子、炭素数１〜１０の直鎖状、分岐状若しくは環状のアルキル基、炭素数２〜６の直鎖状、分岐状若しくは環状のアルケニル基、炭素数６〜１０のアリール基、炭素数１〜１０の直鎖状、分岐状若しくは環状のアルコキシ基、又は炭素数２〜１０の直鎖状、分岐状若しくは環状のアシロキシ基である。ｂ１〜ｂ４は、０≦ｂ１＜１.０、０≦ｂ２＜１.０、０≦ｂ３＜１.０、０≦ｂ４＜１.０及び０≦ｂ１＋ｂ２＋ｂ３＋ｂ４＜１.０を満たす正数である。
【００３６】
前記繰り返し単位ｂ１を与えるモノマーとしては、以下に示すものが挙げられるが、これらに限定されない。なお、下記式中、Ｒ20は前記と同じである。
【００３７】
【化１８】
0006579044.tif 000019
【００３８】
【化１９】
0006579044.tif 000020
【００３９】
【化２０】
0006579044.tif 000021
【００４０】
【化２１】
0006579044.tif 000022
【００４１】
前記繰り返し単位ｂ２を与えるモノマーとしては、以下に示すものが挙げられるが、これらに限定されない。
【化２２】
0006579044.tif 000023
【００４２】
前記繰り返し単位ｂ３を与えるモノマーとしては、以下に示すものが挙げられるが、これらに限定されない。
【化２３】
0006579044.tif 000024
【００４３】
前記繰り返し単位ｂ４を与えるモノマーとしては、以下に示すものが挙げられるが、これらに限定されない。
【化２４】
0006579044.tif 000025
【００４４】
【化２５】
0006579044.tif 000026
【００４５】
【化２６】
0006579044.tif 000027
【００４６】
前記フッ素原子含有ポリマーは、アルカリ溶解性を向上させるために、更に、特開２００８−６５３０４号公報に記載されたカルボキシル基又はスルホ基を含む繰り返し単位ｃ１を含んでもよい。
【００４７】
前記繰り返し単位ａ１〜ａ２、繰り返し単位ｂ１〜ｂ４、及び繰り返し単位ｃ１の共重合比は、好ましくは０≦ａ１≦１.０、０≦ａ２≦１.０、０＜ａ１＋ａ２≦１.０、０≦ｂ１≦０.９、０≦ｂ２≦０.９、０≦ｂ３≦０.９、０≦ｂ４≦０.９、０≦ｂ１＋ｂ２＋ｂ３＋ｂ４≦０.９、０≦ｃ１≦０.６であり、より好ましくは０≦ａ１≦１.０、０≦ａ２≦１.０、０.２≦ａ１＋ａ２≦１.０、０≦ｂ１≦０.８、０≦ｂ２≦０.８、０≦ｂ３≦０.８、０≦ｂ４≦０.８、０≦ｂ１＋ｂ２＋ｂ３＋ｂ４≦０.８、０≦ｃ１≦０.５であり、更に好ましくは０≦ａ１≦１.０、０≦ａ２≦１.０、０.３≦ａ１＋ａ２≦１.０、０≦ｂ１≦０.７、０≦ｂ２≦０.７、０≦ｂ３≦０.７、０≦ｂ４≦０.７、０≦ｂ１＋ｂ２＋ｂ３＋ｂ４≦０.７、０≦ｃ１≦０.４である。
【００４８】
前記フッ素原子含有ポリマーの重量平均分子量（Ｍｗ）は、１,０００〜５０,０００が好ましく、２,０００〜１０,０００がより好ましい。Ｍｗが１,０００以上であれば、レジストとのミキシングによって現像後のレジストパターンが膜減りを起こすおそれがなく、Ｍｗが５０,０００以下であれば、溶剤やアルカリ現像液への溶解性が良好である。なお、本発明においてＭｗは、テトラヒドロフラン（ＴＨＦ）を溶剤として用いたゲルパーミエーションクロマトグラフィー（ＧＰＣ）によるポリスチレン換算測定値である。
【００４９】
本発明で用いるレジスト組成物においては、後述するベース樹脂１００質量部に対して、前記フッ素原子含有ポリマーが０.１〜１５質量部の範囲で添加されていることが好ましく、０.２〜１２質量部の範囲で添加されていることがより好ましい。この範囲で前記フッ素原子含有ポリマーが添加されることで、スピンコート後のレジスト膜表面が前記フッ素原子含有ポリマーで覆われ、撥水性を向上させることができる。
【００５０】
前記フッ素原子含有ポリマーの重合方法としては、ラジカル重合開始剤を用いたラジカル重合、アルキルリチウム等の触媒を用いたイオン重合（アニオン重合）等が一般的である。これらの重合は、その常法に従って行うことができる。
【００５１】
前記ラジカル重合開始剤としては、特に限定されないが、例えば、２,２'−アゾビス(４−メトキシ−２,４−ジメチルバレロニトリル)、２,２'−アゾビス(２,４−ジメチルバレロニトリル)、２,２'−アゾビスイソブチロニトリル、２,２'−アゾビス（２,４,４−トリメチルペンタン）等のアゾ系化合物、ｔ−ブチルパーオキシピバレート、ラウロイルパーオキサイド、ベンゾイルパーオキサイド、ｔ−ブチルパーオキシラウレート等の過酸化物系化合物、また、水溶性開始剤である過硫酸カリウム等の過硫酸塩、更には、過硫酸カリウムや過酸化水素等の過酸化物と亜硫酸ナトリウム等の還元剤との組み合わせからなるレドックス系開始剤が挙げられる。重合開始剤の使用量は、種類、重合反応条件等に応じて適宜変更可能であるが、通常は重合させるべき単量体全量に対して０.００１〜５質量％が好ましく、０.０１〜２質量％がより好ましい。
【００５２】
また、重合反応においては重合溶剤を用いてもよい。重合溶剤としては重合反応を阻害しないものが好ましく、代表的なものとしては、酢酸エチル、酢酸ｎ−ブチル等のエステル類；アセトン、メチルエチルケトン、メチルイソブチルケトン等のケトン類；トルエン、キシレン、シクロヘキサン等の脂肪族又は芳香族炭化水素類；イソプロピルアルコール、エチレングリコールモノメチルエーテル等のアルコール類；ジエチルエーテル、ジオキサン、テトラヒドロフラン等のエーテル系溶剤が挙げられる。これらの溶剤は、１種単独で又は２種以上を混合して用いることができる。また、ドデシルメルカプタンのような公知の分子量調整剤を併用してもよい。
【００５３】
重合反応の反応温度は、重合開始剤の種類あるいは溶剤の沸点により適宜設定されるが、通常は２０〜２００℃が好ましく、特に５０〜１４０℃が好ましい。かかる重合反応に用いる反応容器は特に限定されない。
【００５４】
反応終了後、再沈澱、蒸留等の公知の方法で溶剤を除去し、目的のポリマーを回収することができる。
【００５５】
［（Ｂ）ベース樹脂］
（Ｂ）ベース樹脂としては、酸によってアルカリ現像液溶解性が増加するポリマーであれば特に限定されないが、下記式（７）で表される繰り返し単位（以下、繰り返し単位ｄ１という）及び／又は下記式（８）で表される繰り返し単位（以下、繰り返し単位ｄ２という）を含むものが好ましい。
【化２７】
0006579044.tif 000028
【００５６】
式中、Ｒ10及びＲ12は、それぞれ独立に、水素原子又はメチル基である。Ｒ11及びＲ14は、酸不安定基である。Ｙ1は、単結合、フェニレン基、ナフチレン基又は−Ｃ（＝Ｏ）−Ｏ−Ｒ15−であり、Ｒ15は、エーテル基、エステル基、ラクトン環若しくはヒドロキシ基を含んでいてもよい炭素数１〜１０の直鎖状、分岐状若しくは環状のアルキレン基、又はフェニレン基若しくはナフチレン基である。Ｙ2は、単結合、フェニレン基、ナフチレン基、−Ｃ（＝Ｏ）−Ｏ−Ｒ16−、−Ｃ（＝Ｏ）−ＮＨ−Ｒ16−、−Ｏ−Ｒ16−又は−Ｓ−Ｒ16−であり、Ｒ16は、エーテル基、エステル基、ラクトン環又はヒドロキシ基を含んでいてもよい炭素数１〜１０の直鎖状、分岐状又は環状のアルキレン基である。Ｒ13は、単結合、若しくはエーテル基若しくはエステル基を含んでいてもよい炭素数１〜１６の直鎖状、分岐状若しくは環状の２〜５価の脂肪族炭化水素基、又はフェニレン基である。ｄ１及びｄ２は、０≦ｄ１＜１.０、０≦ｄ２＜１.０及び０＜ｄ１＋ｄ２≦１.０を満たす正数である。ｎは、１〜４の整数である。
【００５７】
前記繰り返し単位ｄ１は、カルボキシル基の水素原子が酸不安定基で置換されたものである。前記繰り返し単位ｄ１を与えるモノマーとしては、以下に示すものが挙げられるが、これらに限定されない。なお、下記式中、Ｒ10及びＲ11は前記と同じである。
【００５８】
【化２８】
0006579044.tif 000029
【００５９】
【化２９】
0006579044.tif 000030
【００６０】
前記繰り返し単位ｄ２は、ヒドロキシ基又はフェノール性ヒドロキシ基の水素原子が酸不安定基で置換されたものである。前記繰り返し単位ｄ２を与えるモノマーとしては、以下に示すものが挙げられるが、これらに限定されない。なお、下記式中、Ｒ12及びＲ13は前記と同じである。
【００６１】
【化３０】
0006579044.tif 000031
【００６２】
前記酸不安定基としては、種々選定されるが、例えば、下記式（Ａ−１）〜（Ａ−３）で表されるものが挙げられる。
【化３１】
0006579044.tif 000032
【００６３】
式（Ａ−１）中、Ｒ30は、炭素数４〜２０、好ましくは４〜１５の３級アルキル基、各アルキル基がそれぞれ炭素数１〜６のアルキル基であるトリアルキルシリル基、炭素数４〜２０のオキソアルキル基又は式（Ａ−３）で表される基を表す。ａは、０〜６の整数である。
【００６４】
前記３級アルキル基としては、ｔ−ブチル基、ｔ−ペンチル基、１,１−ジエチルプロピル基、１−エチルシクロペンチル基、１−ブチルシクロペンチル基、１−エチルシクロヘキシル基、１−ブチルシクロヘキシル基、１−エチル−２−シクロペンテニル基、１−エチル−２−シクロヘキセニル基、２−メチル−２−アダマンチル基等が挙げられる。前記トリアルキルシリル基としては、トリメチルシリル基、トリエチルシリル基、ジメチル−ｔ−ブチルシリル基等が挙げられる。前記オキソアルキル基としては、３−オキソシクロヘキシル基、４−メチル−２−オキソオキサン−４−イル基、５−メチル−２−オキソオキソラン−５−イル基等が挙げられる。
【００６５】
式（Ａ−２）中、Ｒ31及びＲ32は、それぞれ独立に、水素原子、又は炭素数１〜１８、好ましくは１〜１０の直鎖状、分岐状若しくは環状のアルキル基を表す。前記アルキル基としては、メチル基、エチル基、プロピル基、イソプロピル基、ｎ−ブチル基、ｓ−ブチル基、ｔ−ブチル基、シクロペンチル基、シクロヘキシル基、２−エチルヘキシル基、ｎ−オクチル基等が挙げられる。Ｒ33は、酸素原子等のヘテロ原子を含んでいてもよい炭素数１〜１８、好ましくは１〜１０の１価炭化水素基を表す。前記１価炭化水素基としては、直鎖状、分岐状又は環状のアルキル基、これらの水素原子の一部が、ヒドロキシ基、アルコキシ基、オキソ基、アミノ基、アルキルアミノ基等に置換されたものを挙げることができる。このような置換アルキル基としては、以下に示すもの等が挙げられる。
【００６６】
【化３２】
0006579044.tif 000033
【００６７】
Ｒ31とＲ32と、Ｒ31とＲ33と又はＲ32とＲ33とは、互いに結合してこれらが結合する炭素原子と共に環を形成してもよく、この場合、環の形成に関与するＲ31〜Ｒ33は、それぞれ独立に、炭素数１〜１８、好ましくは１〜１０の直鎖状又は分岐状のアルキレン基を表す。これらが結合して得られる環の炭素数は、好ましくは３〜１０、より好ましくは４〜１０である。
【００６８】
式（Ａ−１）で表される酸不安定基としては、ｔ−ブトキシカルボニル基、ｔ−ブトキシカルボニルメチル基、ｔ−アミロキシカルボニル基、ｔ−アミロキシカルボニルメチル基、１,１−ジエチルプロピルオキシカルボニル基、１,１−ジエチルプロピルオキシカルボニルメチル基、１−エチルシクロペンチルオキシカルボニル基、１−エチルシクロペンチルオキシカルボニルメチル基、１−エチル−２−シクロペンテニルオキシカルボニル基、１−エチル−２−シクロペンテニルオキシカルボニルメチル基、１−エトキシエトキシカルボニルメチル基、２−テトラヒドロピラニルオキシカルボニルメチル基、２−テトラヒドロフラニルオキシカルボニルメチル基等が挙げられる。
【００６９】
更に、下記式（Ａ−１）−１〜（Ａ−１）−１０で表される置換基を挙げることもできる。
【化３３】
0006579044.tif 000034
【００７０】
ここで、Ｒ37は、それぞれ独立に、炭素数１〜１０の直鎖状、分岐状若しくは環状のアルキル基、又は炭素数６〜２０のアリール基を表す。Ｒ38は、水素原子、又は炭素数１〜１０の直鎖状、分岐状若しくは環状のアルキル基である。また、Ｒ39は、炭素数２〜１０の直鎖状、分岐状若しくは環状のアルキル基、又は炭素数６〜２０のアリール基である。ａは、前記と同じである。
【００７１】
式（Ａ−２）で表される酸不安定基のうち、直鎖状又は分岐状のものとしては、下記式（Ａ−２）−１〜（Ａ−２）−６９で表されるものが挙げられるが、これらに限定されない。
【００７２】
【化３４】
0006579044.tif 000035
【００７３】
【化３５】
0006579044.tif 000036
【００７４】
【化３６】
0006579044.tif 000037
【００７５】
【化３７】
0006579044.tif 000038
【００７６】
式（Ａ−２）で表される酸不安定基のうち、環状のものとしては、テトラヒドロフラン−２−イル基、２−メチルテトラヒドロフラン−２−イル基、テトラヒドロピラン−２−イル基、２−メチルテトラヒドロピラン−２−イル基等が挙げられる。
【００７７】
また、下記式（Ａ−２ａ）又は（Ａ−２ｂ）で表される酸不安定基によって、ベース樹脂が分子間あるいは分子内架橋されていてもよい。
【化３８】
0006579044.tif 000039
【００７８】
式中、Ｒ40及びＲ41は、それぞれ独立に、水素原子、又は炭素数１〜８の直鎖状、分岐状若しくは環状のアルキル基を表す。Ｒ40とＲ41とは、互いに結合してこれらが結合する炭素原子と共に環を形成してもよく、この場合、Ｒ40及びＲ41は、それぞれ独立に、炭素数１〜８の直鎖状又は分岐状のアルキレン基を表す。Ｒ42は、それぞれ独立に、炭素数１〜１０の直鎖状、分岐状又は環状のアルキレン基を表す。ｂ及びｄは、それぞれ独立に、０〜１０の整数、好ましくは０〜５の整数を表し、ｃは、１〜７の整数、好ましくは１〜３の整数を表す。
【００７９】
Ａは、(ｃ＋１)価の炭素数１〜５０の脂肪族若しくは脂環式飽和炭化水素基、芳香族炭化水素基、又はヘテロ環基を表す。また、これらの基の炭素原子間に、ヘテロ原子を含んでいてもよく、又はこれらの基の炭素原子に結合する水素原子の一部が、ヒドロキシ基、カルボキシル基、アシル基又はフッ素原子で置換されていてもよい。Ａとしては、直鎖状、分岐状又は環状のアルキレン基、アルキルトリイル基、アルキルテトライル基、炭素数６〜３０のアリーレン基等が好ましい。Ｂは、−ＣＯ−Ｏ−、−ＮＨＣＯ−Ｏ−又は−ＮＨＣＯＮＨ−を表す。
【００８０】
式（Ａ−２ａ）又は（Ａ−２ｂ）で表される架橋型アセタール基としては、下記式（Ａ−２）−７０〜（Ａ−２）−７７で表されるもの等が挙げられる。
【化３９】
0006579044.tif 000040
【００８１】
式（Ａ−３）中、Ｒ34、Ｒ35及びＲ36は、それぞれ独立に、炭素数１〜２０の直鎖状、分岐状若しくは環状のアルキル基又は炭素数２〜２０の直鎖状、分岐状若しくは環状のアルケニル基等の１価炭化水素基を表し、酸素原子、硫黄原子、窒素原子、フッ素原子等のヘテロ原子を含んでいてもよく、Ｒ34とＲ35と、Ｒ34とＲ36と又はＲ35とＲ36とは、互いに結合してこれらが結合する炭素原子と共に炭素数３〜２０の脂環を形成してもよい。
【００８２】
式（Ａ−３）で表される３級アルキル基としては、ｔ−ブチル基、トリエチルカルビル基、１−エチルノルボニル基、１−メチルシクロヘキシル基、１−エチルシクロペンチル基、２−(２−メチル)アダマンチル基、２−(２−エチル)アダマンチル基、ｔ−ペンチル基等が挙げられる。
【００８３】
また、前記３級アルキル基としては、下記式（Ａ−３）−１〜（Ａ−３）−１８で表される基も挙げられる。
【化４０】
0006579044.tif 000041
【００８４】
式中、Ｒ43は、それぞれ独立に、炭素数１〜８の直鎖状、分岐状若しくは環状のアルキル基、又はフェニル基等の炭素数６〜２０のアリール基を示す。Ｒ44及びＲ46は、それぞれ独立に、水素原子、又は炭素数１〜２０の直鎖状、分岐状若しくは環状のアルキル基を表す。Ｒ45は、フェニル基等の炭素数６〜２０のアリール基を表す。
【００８５】
更に、下記式（Ａ−３）−１９又は（Ａ−３）−２０で表される酸不安定基によって、ベース樹脂が分子間あるいは分子内架橋されていてもよい。
【化４１】
0006579044.tif 000042
【００８６】
式中、Ｒ43は、前記と同じ。Ｒ47は、炭素数１〜２０の直鎖状、分岐状若しくは環状のアルキレン基、又はフェニレン基等の炭素数６〜２０のアリーレン基を表し、酸素原子や硫黄原子、窒素原子等のヘテロ原子を含んでいてもよい。ｅ１は、１〜３の整数を表す。
【００８７】
式（Ａ−３）で表される酸不安定基を含む繰り返し単位としては、例えば、下記式（Ａ−３）−２１で表されるエキソ体構造を含む(メタ)アクリル酸エステルに由来するものが挙げられる。
【化４２】
0006579044.tif 000043
【００８８】
式中、Ｒ10は、前記と同じ。Ｒc1は、炭素数１〜８の直鎖状、分岐状若しくは環状のアルキル基、又は置換されていてもよい炭素数６〜２０のアリール基を表す。Ｒc2〜Ｒc7、Ｒc10及びＲc11は、それぞれ独立に、水素原子又は炭素数１〜１５のヘテロ原子を含んでもよい１価炭化水素基を表す。Ｒc8及びＲc9は、水素原子を表す。Ｒc2とＲc3と、Ｒc4とＲc6と、Ｒc4とＲc7と、Ｒc5とＲc7と、Ｒc5とＲc11と、Ｒc6とＲc10と、Ｒc8とＲc9と又はＲc9とＲc10とは、互いに結合してこれらが結合する炭素原子と共に環を形成していてもよく、この場合、結合に関与する基は炭素数１〜１５のヘテロ原子を含んでもよい２価炭化水素基を表す。また、Ｒc2とＲc11と、Ｒc8とＲc11と又はＲc4とＲc6とは、隣接する炭素に結合するもの同士で何も介さずに結合し、二重結合を形成してもよい。Ｒc14は、水素原子、又は炭素数１〜１５の直鎖状、分岐状若しくは環状のアルキル基を表す。なお、本式により、鏡像体も表す。
【００８９】
ここで、式（Ａ−３）−２１で表される繰り返し単位を得るためのモノマーとしては、特開２０００−３２７６３３号公報に記載されたもの等が挙げられる。具体的には、以下に示すものが挙げられるが、これらに限定されない。
【００９０】
【化４３】
0006579044.tif 000044
【００９１】
式（Ａ−３）で表される酸不安定基を含む繰り返し単位としては、下記式（Ａ−３）−２２で表されるフランジイル基、テトラヒドロフランジイル基又はオキサノルボルナンジイル基を含む(メタ)アクリル酸エステルに由来するものも挙げられる。
【化４４】
0006579044.tif 000045
【００９２】
式中、Ｒ10は、前記と同じ。Ｒc12及びＲc13は、それぞれ独立に、炭素数１〜１０の直鎖状、分岐状又は環状の１価炭化水素基を表す。Ｒc12とＲc13とは、互いに結合してこれらが結合する炭素原子と共に脂肪族炭化水素環を形成してもよい。Ｒc14は、フランジイル基、テトラヒドロフランジイル基、又はオキサノルボルナンジイル基を表す。Ｒc15は、水素原子、又はヘテロ原子を含んでもよい炭素数１〜１０の直鎖状、分岐状若しくは環状の１価炭化水素基を表す。
【００９３】
式（Ａ−３）−２２で表される繰り返し単位を得るためのモノマーとしては、以下に示すものが挙げられるが、これらに限定されない。なお、下記式中、Ａｃはアセチル基を表し、Ｍｅはメチル基を表す。
【００９４】
【化４５】
0006579044.tif 000046
【００９５】
【化４６】
0006579044.tif 000047
【００９６】
式（Ａ−３）で表される酸不安定基としては、下記式（Ａ−３）−２３で表されるものも挙げられる。前記ベース樹脂がこの酸不安定基を含む場合、当該酸不安定基で置換された繰り返し単位ｄ１を含むことが好ましい。
【化４７】
0006579044.tif 000048
【００９７】
式中、Ｒ100は、水素原子、ハロゲン原子、シアノ基、炭素数１〜４のアルキル基、炭素数１〜４のアルコキシ基、炭素数２〜５のアシル基、炭素数２〜５のアルコキシカルボニル基、又は炭素数６〜１０のアリール基を表す。ｋ1は、１〜４の整数を表す。
【００９８】
式（Ａ−３）−２３で表される繰り返し単位を得るためのモノマーとしては、以下に示すものが挙げられるが、これらに限定されない。
【化４８】
0006579044.tif 000049
【００９９】
式（Ａ−３）で表される酸不安定基としては、下記式（Ａ−３）−２４で表されるものも挙げられる。前記ベース樹脂がこの酸不安定基を含む場合、当該酸不安定基で置換された繰り返し単位ｄ１を含むことが好ましい。
【化４９】
0006579044.tif 000050
【０１００】
式中、Ｒ101及びＲ102は、それぞれ独立に、水素原子、ハロゲン原子、シアノ基、ヒドロキシ基、炭素数１〜４のアルキル基、炭素数１〜４のアルコキシ基、炭素数２〜５のアシル基、炭素数２〜５のアルコキシカルボニル基、又は炭素数６〜１０のアリール基を表す。Ｒは、水素原子、酸素原子若しくは硫黄原子を含んでいてもよい炭素数１〜１２の直鎖状、分岐状若しくは環状のアルキル基、炭素数２〜１２のアルケニル基、炭素数２〜１２のアルキニル基、又は炭素数６〜１０のアリール基を表す。Ｒ103、Ｒ104、Ｒ105及びＲ106は、水素原子であるか、Ｒ103とＲ104と、Ｒ104とＲ105と又はＲ105とＲ106とが、互いに結合してベンゼン環を形成してもよい。ｋ2及びｋ3は、それぞれ独立に、１〜４の整数を表す。
【０１０１】
式（Ａ−３）−２４で表される繰り返し単位を得るためのモノマーとしては、以下に示すものが挙げられるが、これらに限定されない。
【化５０】
0006579044.tif 000051
【０１０２】
【化５１】
0006579044.tif 000052
【０１０３】
【化５２】
0006579044.tif 000053
【０１０４】
式（Ａ−３）で表される酸不安定基としては、下記式（Ａ−３）−２５で表されるものも挙げられる。前記ベース樹脂がこの酸不安定基を含む場合、当該酸不安定基で置換された繰り返し単位ｄ１を含むことが好ましい。
【化５３】
0006579044.tif 000054
【０１０５】
式中、Ｒは、前記と同じ。Ｒ107は、それぞれ独立に、水素原子、又は炭素数１〜６の直鎖状、分岐状若しくは環状のアルキル基を表し、ｋ4が２以上の場合、Ｒ107同士が結合して炭素数２〜８の環を形成してもよい。円弧Ｚは、炭素原子ＣAとＣBとを繋ぐ２価の基であって、エチレン基、プロピレン基、ブチレン基又はペンチレン基を表す。Ｒ108は、それぞれ独立に、水素原子、ヒドロキシ基、ニトロ基、ハロゲン原子、シアノ基、炭素数１〜４のアルキル基、炭素数１〜４のアルコキシ基、炭素数２〜５のアシル基、炭素数２〜５のアルコキシカルボニル基、又は炭素数６〜１０のアリール基を表す。Ｚがエチレン基又はプロピレン基のとき、Ｒ107が水素原子となることはない。ｋ4及びｋ5は、それぞれ独立に、１〜４の整数を表す。
【０１０６】
式（Ａ−３）−２５で表される繰り返し単位を得るためのモノマーとしては、以下に示すものが挙げられるが、これらに限定されない。
【化５４】
0006579044.tif 000055
【０１０７】
【化５５】
0006579044.tif 000056
【０１０８】
【化５６】
0006579044.tif 000057
【０１０９】
【化５７】
0006579044.tif 000058
【０１１０】
【化５８】
0006579044.tif 000059
【０１１１】
式（Ａ−３）で表される酸不安定基としては、下記式（Ａ−３）−２６で表されるものも挙げられる。前記ベース樹脂がこの酸不安定基を含む場合、当該酸不安定基で置換された繰り返し単位ｄ１を含むことが好ましい。
【化５９】
0006579044.tif 000060
【０１１２】
式中、Ｒは、前記と同じ。Ｒ109及びＲ110は、それぞれ独立に、水素原子、ヒドロキシ基、ニトロ基、ハロゲン原子、シアノ基、炭素数１〜４のアルキル基、炭素数１〜４のアルコキシ基、炭素数１〜４のアシル基、炭素数２〜５のアルコキシカルボニル基、又は炭素数６〜１０のアリール基を表す。ｋ6及びｋ7は、それぞれ独立に、１〜４の整数を表す。
【０１１３】
式（Ａ−３）−２６で表される繰り返し単位を得るためのモノマーとしては、以下に示すものが挙げられるが、これらに限定されない。
【化６０】
0006579044.tif 000061
【０１１４】
【化６１】
0006579044.tif 000062
【０１１５】
式（Ａ−３）で表される酸不安定基としては、下記式（Ａ−３）−２７で表されるものも挙げられる。前記ベース樹脂がこの酸不安定基を含む場合、当該酸不安定基で置換された繰り返し単位ｄ１を含むことが好ましい。
【化６２】
0006579044.tif 000063
【０１１６】
式中、Ｒは、前記と同じ。Ｒ111及びＲ112は、それぞれ独立に、水素原子、ヒドロキシ基、ハロゲン原子、シアノ基、炭素数１〜４のアルキル基、炭素数１〜４のアルコキシ基、炭素数２〜５のアシル基、炭素数２〜５のアルコキシカルボニル基、又は炭素数６〜１０のアリール基を表す。ｋ8及びｋ9は、それぞれ独立に、１〜４の整数を表す。Ｇは、メチレン基、エチレン基、ビニレン基又は−ＣＨ2−Ｓ−を表す。
【０１１７】
式（Ａ−３）−２７で表される繰り返し単位を得るためのモノマーとしては、以下に示すものが挙げられるが、これらに限定されない。
【化６３】
0006579044.tif 000064
【０１１８】
【化６４】
0006579044.tif 000065
【０１１９】
【化６５】
0006579044.tif 000066
【０１２０】
式（Ａ−３）で表される酸不安定基としては、下記式（Ａ−３）−２８で表されるものも挙げられる。前記ベース樹脂がこの酸不安定基を含む場合、当該酸不安定基で置換された繰り返し単位ｄ１を含むことが好ましい。
【化６６】
0006579044.tif 000067
【０１２１】
式中、Ｒは、前記と同じ。Ｒ113及びＲ114は、それぞれ独立に、水素原子、ヒドロキシ基、ハロゲン原子、シアノ基、炭素数１〜４のアルキル基、炭素数１〜４のアルコキシ基、炭素数２〜５のアシル基、炭素数２〜５のアルコキシカルボニル基、又は炭素数６〜１０のアリール基を表す。ｋ10及びｋ11は、それぞれ独立に、１〜４の整数を表す。Ｌは、カルボニル基、エーテル基、スルフィド基、−Ｓ(＝Ｏ)−又は−Ｓ(＝Ｏ)2−を表す。
【０１２２】
式（Ａ−３）−２８で表される繰り返し単位を得るためのモノマーとしては、以下に示すものが挙げられるが、これらに限定されない。
【化６７】
0006579044.tif 000068
【０１２３】
【化６８】
0006579044.tif 000069
【０１２４】
【化６９】
0006579044.tif 000070
【０１２５】
【化７０】
0006579044.tif 000071
【０１２６】
前記ベース樹脂は、更に、密着性基としてヒドロキシ基、カルボキシル基、ラクトン環、カーボネート基、チオカーボネート基、カルボニル基、環状アセタール基、エーテル基、エステル基、スルホン酸エステル基、シアノ基、アミド基、又は−Ｏ−Ｃ(＝Ｏ)−Ｊ−（Ｊは、−Ｓ−又は−ＮＨ−である。）を含む繰り返し単位ｅを含んでもよい。前記繰り返し単位ｅを与えるモノマーとしては、以下に示すものが挙げられるが、これらに限定されない。
【０１２７】
【化７１】
0006579044.tif 000072
【０１２８】
【化７２】
0006579044.tif 000073
【０１２９】
【化７３】
0006579044.tif 000074
【０１３０】
【化７４】
0006579044.tif 000075
【０１３１】
【化７５】
0006579044.tif 000076
【０１３２】
【化７６】
0006579044.tif 000077
【０１３３】
【化７７】
0006579044.tif 000078
【０１３４】
前記ベース樹脂は、更に、密着性基としてフェノール性ヒドロキシ基を含む繰り返し単位ｆを含んでもよい。前記繰り返し単位ｆを与えるモノマーとしては、以下に示すものが挙げられるが、これらに限定されない。
【０１３５】
【化７８】
0006579044.tif 000079
【０１３６】
【化７９】
0006579044.tif 000080
【０１３７】
【化８０】
0006579044.tif 000081
【０１３８】
【化８１】
0006579044.tif 000082
【０１３９】
【化８２】
0006579044.tif 000083
【化８３】
0006579044.tif 000084
【０１４０】
前記繰り返し単位ｆを与えるモノマーを共重合する場合、重合時にヒドロキシ基をエトキシエトキシ基等の酸によって脱保護しやすいアセタール基で置換しておいて、重合後に弱酸と水によって脱保護を行ってもよいし、アセチル基、ホルミル基、ピバロイル基等で置換しておいて、重合後にアルカリ加水分解を行ってもよい。
【０１４１】
前記ベース樹脂は、更に、下記式（９）〜（１１）で表されるスルホニウム塩に由来する繰り返し単位（以下、それぞれ繰り返し単位ｇ１〜ｇ３という）を含んでもよい。前記繰り返し単位ｇ１〜ｇ３は酸発生剤として機能し、これを主鎖に含むベース樹脂を含むレジストは、現像後のパターンのエッジラフネス（ＬＷＲ）が小さいというメリットがある。
【化８４】
0006579044.tif 000085
【０１４２】
式中、Ｒ50、Ｒ54及びＲ58は、それぞれ独立に、水素原子又はメチル基を表す。Ｒ51は、単結合、フェニレン基、−Ｏ−Ｒ63−又は−Ｃ(＝Ｏ)−Ｙ−Ｒ63−を表し、Ｙは、−Ｏ−又は−ＮＨ−を表し、Ｒ63は、炭素数１〜６の直鎖状、分岐状若しくは環状のアルキレン基、フェニレン基又は炭素数２〜６のアルケニレン基を表し、カルボニル基（−ＣＯ−）、エステル基（−ＣＯＯ−）、エーテル基（−Ｏ−）又はヒドロキシ基を含んでいてもよい。Ｒ52、Ｒ53、Ｒ55、Ｒ56、Ｒ57、Ｒ59、Ｒ60及びＲ61は、それぞれ独立に、カルボニル基、エステル基若しくはエーテル基を含んでいてもよい炭素数１〜１２の直鎖状、分岐状若しくは環状のアルキル基、炭素数６〜１２のアリール基、又は炭素数７〜２０のアラルキル基を表す。Ａ1は、単結合、−Ａ0−Ｃ(＝Ｏ)−Ｏ−、−Ａ0−Ｏ−又は−Ａ0−Ｏ−Ｃ(＝Ｏ)−を表し、Ａ0は、炭素数１〜１２の直鎖状、分岐状若しくは環状のアルキレン基、炭素数６〜１２のアリーレン基、又は炭素数２〜１２のアルケニレン基を表し、カルボニル基、エステル基又はエーテル基を含んでいてもよい。Ａ2は、水素原子又はトリフルオロメチル基を表す。Ｚ0は、単結合、メチレン基、エチレン基、フェニレン基、フッ素化されたフェニレン基、−Ｏ−Ｒ62−、又は−Ｃ(＝Ｏ)−Ｚ01−Ｒ62−を表し、Ｚ01は、−Ｏ−又は−ＮＨ−を表し、Ｒ62は、炭素数１〜６の直鎖状、分岐状若しくは環状のアルキレン基、フェニレン基又はアルケニレン基を表し、カルボニル基、エステル基、エーテル基又はヒドロキシ基を含んでいてもよい。Ｍ-は、非求核性対向イオンを表す。ｇ１〜ｇ３は、０≦ｇ１≦０.３、０≦ｇ２≦０.３、０≦ｇ３≦０.３及び０≦ｇ１＋ｇ２＋ｇ３≦０.３を満たす正数である。
【０１４３】
前記繰り返し単位ｇ１を与えるモノマーとしては、以下に示すものが挙げられるが、これらに限定されない。
【化８５】
0006579044.tif 000086
【０１４４】
前記繰り返し単位ｇ２を与えるモノマーとしては、以下に示すものが挙げられるが、これらに限定されない。
【化８６】
0006579044.tif 000087
【０１４５】
【化８７】
0006579044.tif 000088
【０１４６】
前記繰り返し単位ｇ３を与えるモノマーとしては、以下に示すものが挙げられるが、これらに限定されない。
【化８８】
0006579044.tif 000089
【０１４７】
【化８９】
0006579044.tif 000090
【０１４８】
【化９０】
0006579044.tif 000091
【０１４９】
前記ベース樹脂における繰り返し単位ｄ１、ｄ２、ｅ、ｆ及びｇ１〜ｇ３の共重合比率は、好ましくは０≦ｄ１＜１.０、０≦ｄ２＜１.０、０.０５≦ｄ１＋ｄ２＜１.０、０≦ｅ＜１.０、０≦ｆ＜１.０、０≦ｇ１≦０.３、０≦ｇ２≦０.３、０≦ｇ３≦０.３及び０≦ｇ１＋ｇ２＋ｇ３≦０.３であり、より好ましくは０≦ｄ１≦０.８、０≦ｄ２≦０.８、０.０５≦ｄ１＋ｄ２≦０.８、０≦ｅ≦０.８、０≦ｆ≦０.８、０≦ｇ１≦０.２５、０≦ｇ２≦０.２５、０≦ｇ３≦０.２５及び０≦ｇ１＋ｇ２＋ｇ３≦０.２５である。
【０１５０】
前記ベース樹脂を合成する方法としては、例えば、繰り返し単位ｄ１及び／又はｄ２、必要に応じて繰り返し単位ｅ、ｆ、ｇ１〜ｇ３を与えるモノマーを、有機溶剤中、ラジカル重合開始剤を加えて加熱重合を行う方法が挙げられる。
【０１５１】
重合反応に使用する有機溶剤や重合条件としては、前記フッ素原子含有ポリマーの重合に用い得るものと同様のものが適用できる。
【０１５２】
前記ベース樹脂のＭｗは、１,０００〜５００,０００が好ましく、２,０００〜３０,０００がより好ましい。Ｍｗが１,０００以上であれば、レジスト組成物が耐熱性に優れるものとなり、５００,０００以下であれば、アルカリ溶解性が低下することもなく、パターン形成後に裾引き現象が生じることもない。
【０１５３】
更に、前記ベース樹脂においては、多成分共重合体の分子量分布（Ｍｗ／Ｍｎ）が広い場合は低分子量や高分子量のポリマーが存在するために、露光後、パターン上に異物が見られたり、パターンの形状が悪化したりすることがある。それゆえ、パターンルールが微細化するに従って、分子量や分子量分布の影響が大きくなりやすいことから、微細なパターン寸法に好適に用いられるレジスト組成物を得るには、使用するベース樹脂の分子量分布は１.０〜２.０が好ましく、特に１.０〜１.５と狭分散であることが好ましい。
【０１５４】
前記ベース樹脂は、ポジ型レジスト組成物のベース樹脂として用いられる。
【０１５５】
本発明で用いるレジスト組成物においては、前記ベース樹脂１００質量部に対して、前記フッ素原子含有ポリマーが０.１〜１５質量部の範囲で添加されていることが好ましい。
【０１５６】
［（Ｃ）酸発生剤］
（Ｃ）酸発生剤としては、下記式（１２）又は（１３）で表されるものが好ましい。
【化９１】
0006579044.tif 000092
【０１５７】
式（１２）中、Ｒ200、Ｒ210及びＲ220は、それぞれ独立に、ヘテロ原子を含んでいてもよい炭素数１〜２０の直鎖状、分岐状又は環状の１価炭化水素基を表す。また、Ｒ200、Ｒ210及びＲ220のうちのいずれか２つ以上が、互いに結合してこれらが結合する硫黄原子と共に環を形成してもよい。
【０１５８】
式（１２）中、Ｘ-は、下記式（１２Ａ）〜（１２Ｄ）から選ばれるアニオンを表す。
【化９２】
0006579044.tif 000093
【０１５９】
式（１２Ａ）中、Ｒfaは、フッ素原子、又はヘテロ原子を含んでいてもよい炭素数１〜４０の直鎖状、分岐状若しくは環状の１価炭化水素基を表す。
【０１６０】
式（１２Ａ）で表されるアニオンとしては、下記式（１２Ａ'）で表されるものが好ましい。
【化９３】
0006579044.tif 000094
【０１６１】
式（１２Ａ'）中、Ｒ77は、水素原子又はトリフルオロメチル基を表し、好ましくはトリフルオロメチル基である。Ｒ88は、ヘテロ原子を含んでいてもよい炭素数１〜３８の直鎖状、分岐状又は環状の１価炭化水素基を表す。前記ヘテロ原子としては、酸素原子、窒素原子、硫黄原子、ハロゲン原子等が好ましく、酸素原子がより好ましい。前記１価炭化水素基としては、微細パターン形成において高解像性を得る点から、特に炭素数６〜３０であるものが好ましい。前記１価炭化水素基としては、メチル基、エチル基、プロピル基、イソプロピル基、ブチル基、イソブチル基、ｓ−ブチル基、ｔ−ブチル基、ペンチル基、ネオペンチル基、シクロペンチル基、ヘキシル基、シクロヘキシル基、３−シクロヘキセニル基、ヘプチル基、２−エチルヘキシル基、ノニル基、ウンデシル基、トリデシル基、ペンタデシル基、ヘプタデシル基、１−アダマンチル基、２−アダマンチル基、１−アダマンチルメチル基、ノルボルニル基、ノルボルニルメチル基、トリシクロデカニル基、テトラシクロドデカニル基、テトラシクロドデカニルメチル基、ジシクロヘキシルメチル基、イコサニル基、アリル基、ベンジル基、ジフェニルメチル基、テトラヒドロフリル基、メトキシメチル基、エトキシメチル基、メチルチオメチル基、アセトアミドメチル基、トリフルオロエチル基、(２−メトキシエトキシ)メチル基、アセトキシメチル基、２−カルボキシ−１−シクロヘキシル基、２−オキソプロピル基、４−オキソ−１−アダマンチル基、３−オキソシクロヘキシル基等が挙げられる。また、これらの基の水素原子の一部が、酸素原子、硫黄原子、窒素原子、ハロゲン原子等のヘテロ原子含有基で置換されていてもよく、あるいはこれらの基の一部の炭素原子間に酸素原子、硫黄原子、窒素原子等のヘテロ原子含有基が介在していてもよく、その結果、ヒドロキシ基、シアノ基、カルボニル基、エーテル基、エステル基、スルホン酸エステル基、カーボネート基、ラクトン環、スルトン環、カルボン酸無水物、ハロアルキル基等を含んでいてもよい。
【０１６２】
式（１２Ａ'）で表されるアニオンを有するスルホニウム塩の合成に関しては、特開２００７−１４５７９７号公報、特開２００８−１０６０４５号公報、特開２００９−７３２７号公報、特開２００９−２５８６９５号公報等に詳しい。また、特開２０１０−２１５６０８号公報、特開２０１２−４１３２０号公報、特開２０１２−１０６９８６号公報、特開２０１２−１５３６４４号公報等に記載のスルホニウム塩も好適に用いられる。
【０１６３】
式（１２Ａ）で表されるアニオンを有するスルホニウム塩としては、以下に示すものが挙げられるが、これらに限定されない。なお、下記式中、Ａｃはアセチル基、Ｐｈはフェニル基を表す。
【化９４】
0006579044.tif 000095
【０１６４】
【化９５】
0006579044.tif 000096
【０１６５】
【化９６】
0006579044.tif 000097
【０１６６】
式（１２Ｂ）中、Ｒfb1及びＲfb2は、それぞれ独立に、フッ素原子、又はヘテロ原子を含んでいてもよい炭素数１〜４０の直鎖状、分岐状又は環状の１価炭化水素基を表す。前記１価炭化水素基としては、前記Ｒ88の説明において挙げたものと同様のものが挙げられる。Ｒfb1及びＲfb2として好ましくは、フッ素原子又は炭素数１〜４の直鎖状フッ素化アルキル基である。また、Ｒfb1及びＲfb2は、互いに結合してこれらが結合する基（−ＣＦ2−ＳＯ2−Ｎ-−ＳＯ2−ＣＦ2−）と共に環を形成してもよく、特にフッ素化エチレン基やフッ素化プロピレン基で環構造を形成するものが好ましい。
【０１６７】
式（１２Ｃ）中、Ｒfc1、Ｒfc2及びＲfc3は、それぞれ独立に、フッ素原子、又はヘテロ原子を含んでいてもよい炭素数１〜４０の直鎖状、分岐状又は環状の１価炭化水素基を表す。前記１価炭化水素基としては、前記Ｒ88の説明において挙げたものと同様のものが挙げられる。Ｒfc1、Ｒfc2及びＲfc3として好ましくは、フッ素原子又は炭素数１〜４の直鎖状フッ素化アルキル基である。また、Ｒfc1及びＲfc2は、互いに結合してこれらが結合する基（−ＣＦ2−ＳＯ2−Ｃ-−ＳＯ2−ＣＦ2−）と共に環を形成してもよく、特にフッ素化エチレン基やフッ素化プロピレン基で環構造を形成するものが好ましい。
【０１６８】
式（１２Ｄ）中、Ｒfdは、ヘテロ原子を含んでいてもよい炭素数１〜４０の直鎖状、分岐状又は環状の１価炭化水素基を表す。前記１価炭化水素基としては、前記Ｒ88の説明において挙げたものと同様のものが挙げられる。
【０１６９】
式（１２Ｄ）で表されるアニオンを有するスルホニウム塩の合成に関しては、特開２０１０−２１５６０８号公報及び特開２０１４−１３３７２３号公報に詳しい。
【０１７０】
式（１２Ｄ）で表されるアニオンを有するスルホニウム塩としては、以下に示すものが挙げられるが、これらに限定されない。なお、下記式中、Ｐｈはフェニル基を表す。
【化９７】
0006579044.tif 000098
【０１７１】
【化９８】
0006579044.tif 000099
【０１７２】
なお、式（１２Ｄ）で表されるアニオンを有する光酸発生剤は、スルホ基のα位にフッ素は有していないが、β位に２つのトリフルオロメチル基を有していることに起因して、レジストポリマー中の酸不安定基を切断するには十分な酸性度を有している。そのため、光酸発生剤として使用することができる。
【０１７３】
式（１３）中、Ｒ300及びＲ310は、それぞれ独立に、ヘテロ原子を含んでいてもよい炭素数１〜３０の直鎖状、分岐状又は環状の１価炭化水素基を表す。Ｒ320は、ヘテロ原子を含んでいてもよい炭素数１〜３０の直鎖状、分岐状又は環状の２価炭化水素基を表す。また、Ｒ300、Ｒ310及びＲ320のうちのいずれか２つ以上が、互いに結合してこれらが結合する硫黄原子と共に環を形成してもよい。ＬAは、単結合、エーテル基、又はヘテロ原子を含んでいてもよい炭素数１〜２０の直鎖状、分岐状若しくは環状の２価炭化水素基を表す。ＸA、ＸB、ＸC及びＸDは、それぞれ独立に、水素原子、フッ素原子又はトリフルオロメチル基を表す。ただし、ＸA、ＸB、ＸC及びＸDのうち少なくとも１つは、水素原子以外の置換基を表す。
【０１７４】
前記１価炭化水素基としては、前記Ｒの説明において挙げたものと同様のものが挙げられる。
【０１７５】
前記２価炭化水素基としては、メチレン基、エチレン基、プロパン−１,３−ジイル基、ブタン−１,４−ジイル基、ペンタン−１,５−ジイル基、ヘキサン−１,６−ジイル基、ヘプタン−１,７−ジイル基、オクタン−１,８−ジイル基、ノナン−１,９−ジイル基、デカン−１,１０−ジイル基、ウンデカン−１,１１−ジイル基、ドデカン−１,１２−ジイル基、トリデカン−１,１３−ジイル基、テトラデカン−１,１４−ジイル基、ペンタデカン−１,１５−ジイル基、ヘキサデカン−１,１６−ジイル基、ヘプタデカン−１,１７−ジイル基等の直鎖状アルカンジイル基；シクロペンタンジイル基、シクロヘキサンジイル基、ノルボルナンジイル基、アダマンタンジイル基等の飽和環状２価炭化水素基；フェニレン基、ナフチレン基等の不飽和環状２価炭化水素基等が挙げられる。また、これらの基の水素原子の一部が、メチル基、エチル基、プロピル基、ｎ−ブチル基、ｔ−ブチル基等のアルキル基で置換されていてもよい。また、これらの基の水素原子の一部が、酸素原子、硫黄原子、窒素原子、ハロゲン原子等のヘテロ原子含有基で置換されていてもよく、あるいはこれらの基の一部の炭素原子間に酸素原子、硫黄原子、窒素原子等のヘテロ原子含有基が介在していてもよく、その結果、ヒドロキシ基、シアノ基、カルボニル基、エーテル基、エステル基、スルホン酸エステル基、カーボネート基、ラクトン環、スルトン環、カルボン酸無水物、ハロアルキル基等を含んでいてもよい。前記ヘテロ原子としては、酸素原子が好ましい
【０１７６】
式（１３）で表される光酸発生剤としては、下記式（１３'）で表されるものが好ましい。
【化９９】
0006579044.tif 000100
【０１７７】
式（１３'）中、ＬAは、前記と同じ。Ａは、水素原子又はトリフルオロメチル基を表し、好ましくはトリフルオロメチル基である。Ｒ301、Ｒ302及びＲ303は、それぞれ独立に、水素原子、又はヘテロ原子を含んでいてもよい炭素数１〜２０の直鎖状、分岐状又は環状の１価炭化水素基を表す。前記１価炭化水素基としては、前記Ｒ88の説明において挙げたものと同様のものが挙げられる。ｑ及びｒは、それぞれ独立に、０〜５の整数を表し、ｐは、０〜４の整数を表す。
【０１７８】
式（１３）で表される光酸発生剤としては、以下に示すものが挙げられるが、これらに限定されない。なお、下記式中、Ａは前記と同じであり、Ｍｅはメチル基を表す。
【化１００】
0006579044.tif 000101
【０１７９】
【化１０１】
0006579044.tif 000102
【０１８０】
【化１０２】
0006579044.tif 000103
【０１８１】
前記光酸発生剤のうち、式（１２Ａ'）又は（１２Ｄ）で表されるアニオンを有するものは、酸拡散が小さく、かつレジスト溶剤への溶解性にも優れており、特に好ましい。また、式（１３'）で表されるアニオンを有するものは、酸拡散が極めて小さく、特に好ましい。
【０１８２】
酸発生剤の配合量は、ベース樹脂１００質量部に対して０〜４０質量部が好ましく、０.１〜４０質量部がより好ましく、０.１〜２０質量部が更に好ましい。前記範囲であれば、解像性が良好であり、レジスト現像後又は剥離時において異物の問題が生じるおそれもないため好ましい。
【０１８３】
［（Ｄ）有機溶剤］
（Ｄ）有機溶剤は、（Ｄ−１）炭素数５〜８のケトン類、アルコキシ基、カルボニル基及びエステル基から選ばれる１つ以上を含む炭素数４〜６のアルコール類、ヒドロキシ基又は２つのエーテル基を含む炭素数３〜６のエーテル類、並びにエーテル基又はヒドロキシ基を含む炭素数４〜９のエステル類から選ばれる第１の溶剤、及び（Ｄ−２）炭素数６〜９の単環のラクトン環を含む第２の溶剤を含むものである。
【０１８４】
前記炭素数５〜８のケトン類としては、シクロヘキサノン、シクロペンタノン、２−ヘプタノン、２−オクタノン等が挙げられる。前記アルコキシ基、カルボニル基及びエステル基から選ばれる１つ以上を含む炭素数４〜６のアルコール類としては、３−メトキシブタノール、３−メチル−３−メトキシブタノール、１−メトキシ−２−プロパノール、１−エトキシ−２−プロパノール、ジアセトンアルコール等が挙げられる。前記ヒドロキシ基又は２つのエーテル基を含む炭素数３〜６のエーテル類としては、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等が挙げられる。前記エーテル基又はヒドロキシ基を含む炭素数４〜９のエステル類としては、エチレングリコールモノアセテート、プロピレングリコールモノアセテート、プロピレングリコールモノメチルエーテルアセテート、プロピレングリコールモノエチルエーテルアセテート、プロピレングリコールモノプロピルエーテルアセテート、プロピレングリコールモノブチルエーテルアセテート、乳酸エチル、ピルビン酸エチル、ピルビン酸ブチル、酢酸ブチル、酢酸ペンチル、酢酸イソペンチル、酢酸ヘキシル、３−メトキシプロピオン酸メチル、３−メトキシプロピオン酸エチル、３−エトキシプロピオン酸エチル、酢酸ｔ−ブチル、プロピオン酸ｔ−ブチル、プロピレングリコールモノ−ｔ−ブチルエーテルアセテート等が挙げられる。前記第１の溶剤は、１種単独で又は２種以上を混合して使用することができる。
【０１８５】
前記第２の溶剤としては、γ−ヘキサノラクトン、δ−ヘキサノラクトン、γ−ヘプタノラクトン、δ−ヘプタノラクトン、γ−オクタノラクトン、δ−オクタノラクトン等が好ましい。前記第２の溶剤は、１種単独で又は２種以上を混合して使用することができる。
【０１８６】
前記第２の溶剤は高沸点であるため、溶剤の蒸発速度を遅くすることができる。これによって、（Ａ）フッ素原子含有ポリマーの表面配向率を高めることができる。
【０１８７】
高沸点のラクトンを溶剤として添加すると、スピンコートの終了間近にはレジスト膜中に高沸点のラクトン溶剤が高濃度で残存することになる。γ−ブチロラクトンも高沸点の溶剤であるが、親水性が高いため、撥水性の高いフッ素原子含有ポリマーの溶解性が低い。第２の溶剤としてγ−ブチロラクトンを用いた場合、コート中にγ−ブチロラクトンの高濃度化によってコート後のレジスト表面にフッ素原子含有ポリマーの析出が起こり、これによってパーティクル欠陥が発生し滑水性も低下する問題が生じる。
【０１８８】
前記炭素数６〜９の単環のラクトン環を含む第２の溶剤は、γ−ブチロラクトンに比べて更に沸点が高いだけでなく、アルキル基が付いているために疎水性も高い。そのため、疎水性が高いフッ素原子含有ポリマーを溶解させる能力が高い。これによって、前記第２の溶剤を添加した場合、コート後のフッ素原子含有ポリマーの析出やパーティクル欠陥の発生を抑えることができる。
【０１８９】
酸拡散を抑えるために、特開２０１１−１３４７９号公報に記載のバルキーな酸が発生する酸発生剤や、特開２０１１−１６７４６号公報に記載の分子内で塩が形成されているスルホニウム塩が提案されている。特に、後者のインナーソルト型の酸発生剤は、光分解によって発生したスルホン酸が分解していないスルホニウム塩とイオン交換することによって、スルホン酸とスルホニウム塩とが会合した巨大な酸を発生するために酸拡散を抑える効果が高い。しかしながら、インナーソルト型の酸発生剤は溶剤溶解性が低い問題がある。
【０１９０】
インナーソルト型の酸発生剤を溶解させることができる溶剤は、アルコール系溶剤、ラクトン系溶剤である。前記第２の溶剤は、フッ素原子含有ポリマーだけでなく、インナーソルト型の酸発生剤も溶解することができ、沸点が高いので溶剤の蒸発が遅く、フッ素原子含有ポリマーのレジスト表面への配向速度を高くすることが可能である。
【０１９１】
前記第１の溶剤は、ベース樹脂１００質量部に対して、２００〜５,０００質量部の範囲で添加されていることが好ましく、５００〜３,０００質量部の範囲で添加されていることがより好ましい。この範囲で前記第１の溶剤が添加されることで、スピンコート後のレジスト膜の平坦性が向上し、エッジクリーニングがきれいに行われる。
【０１９２】
前記第２の溶剤は、ベース樹脂１００質量部に対して２００質量部を超え１,０００質量部以下の範囲で添加されていることが好ましく、２２０質量部以上８００質量部以下の範囲で添加されていることがより好ましい。この範囲で前記第２の溶剤が添加されることで、酸発生剤及びフッ素原子含有ポリマーの溶解性が向上し、スピンコート後のフッ素原子含有ポリマーのレジスト膜表面配向が加速される。
【０１９３】
インナーソルト型の酸発生剤を溶解させるためには、前記単環ラクトン溶剤の含有量をベース樹脂１００質量部に対して２００質量部を超えて多めに添加することが好ましい。ただし、１,０００質量部を超えて添加するとスピンコートによる乾燥が殆ど起こらなくなり、スピンコートの最後の段階のエッジカット後にもレジスト組成物がエッジ部分に飛んでくるために、エッジカットがきれいにできなくなる問題が生じる。
【０１９４】
［その他の成分］
本発明のレジスト組成物には、更に、クエンチャー、界面活性剤、溶解制御剤、アセチレンアルコール類等を目的に応じて適宜組み合わせて配合してもよい。
【０１９５】
クエンチャーとしては、アミン類等の塩基性化合物が挙げられる。前記クエンチャーとして具体的には、特開２００８−１１１１０３号公報の段落［０１４６］〜［０１６４］に記載の１級、２級又は３級アミン化合物、特に、ヒドロキシ基、エーテル基、エステル基、ラクトン環、シアノ基、スルホン酸エステル基を含むアミン化合物、あるいは特許第３７９０６４９号公報に記載のカルバメート基を含む化合物等が挙げられる。
【０１９６】
クエンチャーとして、特開２００８−２３９９１８号公報に記載のポリマー型のクエンチャーも使用することもできる。これは、コート後のレジスト表面に配向することによってパターン後のレジストの矩形性を高めることができる。
【０１９７】
また、特開２００８−１５８３３９号公報に記載のα位がフッ素化されていないスルホン酸、及び特許第３９９１４６２号公報に記載のカルボン酸のスルホニウム塩、ヨードニウム塩、アンモニウム塩等のオニウム塩をクエンチャーとして併用することもできる。酸不安定基が酸に対して特に敏感なアセタールである場合は、保護基を脱離させるための酸は必ずしもα位がフッ素化されたスルホン酸、イミド酸、メチド酸でなくてもよく、α位がフッ素化されていないスルホン酸でも脱保護反応が進行する場合がある。このときのクエンチャーとしてはスルホン酸のオニウム塩を用いることができないため、このような場合はカルボン酸のオニウム塩が好ましい。
【０１９８】
界面活性剤としては、特開２００８−１１１１０３号公報の段落［０１６５］〜［０１６６］に記載されたもの等が挙げられる。溶解制御剤としては、特開２００８−１２２９３２号公報の段落［０１５５］〜［０１７８］に記載されたもの等が挙げられる。アセチレンアルコール類としては、特開２００８−１２２９３２号公報の段落［０１７９］〜［０１８２］に記載されたもの等が挙げられる。
【０１９９】
［パターン形成方法］
本発明のパターン形成方法は、前記レジスト組成物を基板上に塗布する工程、プリベークをする工程、露光する工程、及び現像する工程を含む。
【０２００】
レジスト組成物の塗布方法としては、特に限定されないが、スピンコート法、ロールコート法、フローコート法、ディップコート法、スプレーコート法、ドクターコート法等が好ましく、スピンコート法がより好ましい。スピンコーティングにおけるディスペンス量を削減するために、レジスト用溶剤又は当該溶剤と混溶する溶液で基板を塗らした状態でレジスト組成物をディスペンスし、スピンコートするのが好ましい（例えば、特開平９−２４６１７３号公報参照）。これにより、レジスト組成物の基板への広がりが改善され、レジスト組成物のディスペンス量を削減できる。
【０２０１】
次いで、レジスト組成物を塗布した基板のプリベークを行う。プリベークは、ホットプレート上やオーブン中で行うことができる。前記フッ素原子含有ポリマーは、塗布及びプリベーク中に表面に配向する。プリベーク中にレジスト膜内の溶剤が蒸発して固化すると、前記フッ素原子含有ポリマーの表面配向が止まってしまうが、第２の溶剤の添加によって溶剤の蒸発速度を遅くすると、フッ素ポリマーの表面配向率が高まる。
【０２０２】
プリベーク後のレジスト膜の膜厚は、１０〜５００ｎｍが好ましく、２０〜３００ｎｍがより好ましい。
【０２０３】
レジスト膜を形成した後に露光を行う。露光光としては、波長１９３ｎｍのＡｒＦエキシマレーザー、３〜１５ｎｍのＥＵＶ、又はＥＢを用いることができる。
【０２０４】
ＡｒＦエキシマレーザー露光としては、ドライ露光と水中の液浸露光を挙げることができるが、好ましくはレンズとウエハーの間に水を挿入させた液浸露光である。本発明の溶剤雰囲気下によるプリベークによってレジスト表面の撥水性と滑水性が向上し、これによってスキャン速度が向上し、スループットが向上するとともにレジスト膜から水への溶出物量が減少し、水に接している投影レンズの曇りを防止することができる。
【０２０５】
ＥＵＶ露光及びＥＢ露光は、いずれも真空中で行う。真空中の露光中のレジスト膜からのアウトガスの発生によって、露光機内にアウトガス成分が付着する。アウトガス成分のほとんどは酸発生剤の分解物と酸不安定基の分解物である。前記フッ素原子含有ポリマーは、酸発生剤や酸不安定基を含まないために、これが表面を覆うことによってアウトガスの発生を遮断することができる。
【０２０６】
露光後、必要に応じて、ポストエクスポージャーベーク（ＰＥＢ）を行ってもよい。ＰＥＢは、例えば、ホットプレート上で、６０〜１５０℃で１〜５分間、好ましくは８０〜１４０℃で１〜３分間加熱処理をすることで行うことができる。
【０２０７】
その後、現像を行う。現像によってポジ型パターンを形成するには、アルカリ現像液を用いて現像を行う。アルカリ現像液としては、０.１〜１０質量％、好ましくは２〜５質量％のテトラメチルアンモニウムヒドロキシド（ＴＭＡＨ）、テトラエチルアンモニウムヒドロキシド（ＴＥＡＨ）、テトラプロピルアンモニウムヒドロキシド（ＴＰＡＨ）、テトラブチルアンモニウムヒドロキシド（ＴＢＡＨ）等のアルカリ水溶液が挙げられる。
【０２０８】
現像後、純水を用いてリンスを行ってもよい。また、パターン倒れを防止するために、界面活性剤入りの水溶液をリンス液として用いてもよい。
【０２０９】
現像によってネガパターンを形成するには、有機溶剤現像液を用いて現像を行う。有機溶剤現像液としては、２−オクタノン、２−ノナノン、２−ヘプタノン、３−ヘプタノン、４−ヘプタノン、２−ヘキサノン、３−ヘキサノン、ジイソブチルケトン、メチルシクロヘキサノン、アセトフェノン、メチルアセトフェノン等のケトン類；酢酸プロピル、酢酸ブチル、酢酸イソブチル、酢酸ペンチル、酢酸ブテニル、酢酸イソペンチル、プロピオン酸メチル、プロピオン酸エチル、３−エトキシプロピオン酸エチル、ギ酸プロピル、ギ酸ブチル、ギ酸イソブチル、ギ酸ペンチル、ギ酸イソペンチル、吉草酸メチル、ペンテン酸メチル、クロトン酸メチル、クロトン酸エチル、乳酸メチル、乳酸エチル、乳酸プロピル、乳酸ブチル、乳酸イソブチル、乳酸ペンチル、乳酸イソペンチル、２−ヒドロキシイソ酪酸メチル、２−ヒドロキシイソ酪酸エチル、安息香酸メチル、安息香酸エチル、酢酸フェニル、酢酸ベンジル、フェニル酢酸メチル、ギ酸ベンジル、ギ酸フェニルエチル、３−フェニルプロピオン酸メチル、プロピオン酸ベンジル、フェニル酢酸エチル、酢酸２−フェニルエチル等のエステル類が好ましい。これらの有機溶剤は、１種単独で又は２種以上を任意の割合で混合して使用することができる
【０２１０】
現像液に、界面活性剤を添加することもできる。界面活性剤としては、前記レジスト組成物に添加してもよいものと同様のものが挙げられる。
【０２１１】
現像の終了時には、リンスを行う。リンス液としては、現像液と混溶し、レジスト膜を溶解させない溶剤が好ましい。このような溶剤としては、炭素数３〜１０のアルコール、炭素数８〜１２のエーテル化合物、炭素数６〜１２のアルカン、アルケン又はアルキン、芳香族系溶剤等が好ましい。リンスを行わずに、現像液の振りきりで現像液を乾燥させることもできる。ポジ型現像用のアルカリ現像液は乾燥しないのでリンスが必須だが、有機溶剤現像液は乾燥しやすいのでリンスは必ずしも必要ではない。
【０２１２】
前記炭素数３〜１０のアルコールとしては、ｎ−プロピルアルコール、イソプロピルアルコール、１−ブチルアルコール、２−ブチルアルコール、イソブチルアルコール、ｔ−ブチルアルコール、１−ペンタノール、２−ペンタノール、３−ペンタノール、ｔ−ペンチルアルコール、ネオペンチルアルコール、２−メチル−１−ブタノール、３−メチル−１−ブタノール、３−メチル−３−ペンタノール、シクロペンタノール、１−ヘキサノール、２−ヘキサノール、３−ヘキサノール、２,３−ジメチル−２−ブタノール、３,３−ジメチル−１−ブタノール、３,３−ジメチル−２−ブタノール、２−エチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール、シクロヘキサノール、１−オクタノール等が挙げられる。
【０２１３】
前記炭素数８〜１２のエーテル化合物としては、ジ−ｎ−ブチルエーテル、ジイソブチルエーテル、ジ−ｓ−ブチルエーテル、ジ−ｎ−ペンチルエーテル、ジイソペンチルエーテル、ジ−ｓ−ペンチルエーテル、ジ−ｔ−ペンチルエーテル、ジ−ｎ−ヘキシルエーテル等が挙げられる。
【０２１４】
前記炭素数６〜１２のアルカンとしては、ヘキサン、ヘプタン、オクタン、ノナン、デカン、ウンデカン、ドデカン、メチルシクロペンタン、ジメチルシクロペンタン、シクロヘキサン、メチルシクロヘキサン、ジメチルシクロヘキサン、シクロヘプタン、シクロオクタン、シクロノナン等が挙げられる。炭素数６〜１２のアルケンとしては、ヘキセン、ヘプテン、オクテン、シクロヘキセン、メチルシクロヘキセン、ジメチルシクロヘキセン、シクロヘプテン、シクロオクテン等が挙げられる。炭素数６〜１２のアルキンとしては、ヘキシン、ヘプチン、オクチン等が挙げられる。
【０２１５】
前記芳香族系溶剤としては、トルエン、キシレン、エチルベンゼン、イソプロピルベンゼン、ｔ−ブチルベンゼン、メシチレン等が挙げられる。
【０２１６】
リンスを行うことによって、レジストパターンの倒れや欠陥の発生を低減させることができる。
【０２１７】
アルカリ現像、有機溶剤現像ともに、０.１〜３分間、好ましくは０.５〜２分間、浸漬（dip）法、パドル（puddle）法、スプレー（spray）法等の常法により現像することによって、ポジティブパターン又はネガティブパターンを基板上に形成することができる。
【０２１８】
なお、本発明のパターン形成方法には、前記工程に加え、エッチング工程、レジスト除去工程、洗浄工程等のその他の各種工程が含まれていてもよい。
【実施例】
【０２１９】
以下、実施例及び比較例を示して本発明を具体的に説明するが、本発明は下記実施例等に限定されない。なお、表中の溶剤及び界面活性剤は以下のとおりである。
【０２２０】
・ＰＧＭＥＡ：プロピレングリコールモノメチルエーテルアセテート
・ＥＥＰ：３−エトキシプロピオン酸エチル
・ＣｙＨ：シクロヘキサノン
・ＤＡＡ：ジアセトンアルコール
・ＧＢＬ：γ−ブチロラクトン
・ＧＨｅｘＬ：γ−ヘキサノラクトン
・ＧＨｅｐＬ：γ−ヘプタノラクトン
・ＤＨｅｘＬ：δ−ヘキサノラクトン
・ＤＨｅｐＬ：δ−ヘプタノラクトン
・ＦＣ−４４３０：フッ素系界面活性剤（３Ｍ社製）
【０２２１】
［１］ＡｒＦ液浸レジスト評価
［１−１］レジスト組成物の調製
［実施例１−１〜１−４、比較例１−１〜１−２］
下記表１記載の組成に従って、下記ベース樹脂１、フッ素原子含有ポリマー１〜４、酸発生剤（ＰＡＧ１）、クエンチャー１、界面活性剤、及び溶剤を混合した。
比較例１−２のレジスト組成物Ａ−６は、酸発生剤が溶剤に溶解しなかった。
レジスト組成物Ａ−６以外は、０.２μｍの穴サイズのポリエチレン製フィルターでろ過してレジスト組成物を調製した。
【０２２２】
【化１０３】
0006579044.tif 000104
【０２２３】
【化１０４】
0006579044.tif 000105
【０２２４】
【化１０５】
0006579044.tif 000106
【０２２５】
【表１】
0006579044.tif 000107
【０２２６】
［１−２］レジスト膜の評価−転落角及び後退接触角の測定
［実施例２−１〜２−４、比較例２−１］
東京エレクトロン(株)製クリーントラックACT-8を用いて実施例１−１〜１−４及び比較例１−１で調製したレジスト組成物を各々スピンコート法によってシリコン基板上に塗布し、表２記載の温度で６０秒間プリベーク（ＰＢ）し、厚さ９０ｎｍのレジスト膜を作製した。
【０２２７】
傾斜法接触角計DropMaster500（協和界面科学(株)製）を用いて、前記方法で作製したレジスト膜を形成したウエハーを水平に保ち、レジスト膜上に５０μＬの超純水を滴下して水玉を形成した。次に、このウエハーを徐々に傾斜させ、水玉が転落し始めるウエハーの角度（転落角）と後退接触角を測定した。結果を表２に示す。
【０２２８】
【表２】
0006579044.tif 000108
【０２２９】
［１−３］ＡｒＦ液浸露光パターニング評価
［実施例３−１〜３−４、比較例３−１］
シリコンウエハーに信越化学工業(株)製スピンオンカーボン膜ODL-102を２００ｎｍ、その上にケイ素含有スピンオンハードマスクSHB-A940を３５ｎｍの膜厚で成膜したトライレイヤープロセス用の基板上に、東京エレクトロン(株)製クリーントラックACT-8を用いて実施例１−１〜１−４及び比較例１−１で調製したレジスト組成物を各々スピンコート法によって塗布し、ホットプレートを用いて表３に記載の温度で６０秒間ＰＢして、厚さ９０ｎｍのレジスト膜を作製した。
これをＡｒＦエキシマレーザー液浸スキャナー（(株)ニコン製、NSR-610C、NA1.30、σ0.98/0.78、ダイポール開口２０度、Azimuthally偏光照明、６％ハーフトーン位相シフトマスク）を用いて露光量を変化させながら露光を行い、露光後、表３記載の温度で６０秒間ＰＥＢし、２.３８質量％のテトラメチルアンモニウムヒドロキシド水溶液で３０秒間パドル現像して、４０ｎｍラインアンドスペースパターンを形成した。現像後のＬＷＲを、測長ＳＥＭ（(株)日立製作所製CG-4000）で測定した。結果を表３に示す。
【０２３０】
【表３】
0006579044.tif 000109
【０２３１】
［２］ＥＢレジスト評価
［２−１］レジスト組成物の調製
［実施例４−１〜４−４、比較例４−１〜４−３］
下記表４記載の組成に従って、下記ベース樹脂２、フッ素原子含有ポリマー５〜７、クエンチャー２、界面活性剤、及び溶剤を混合した。
比較例４−３のレジスト組成物Ｅ−７は、ベース樹脂２（ＰＡＧバウンドポリマー）が溶剤に溶解しなかった。
レジスト組成物Ｅ−７以外は、０.２μｍの穴サイズのポリエチレン製フィルターでろ過してレジスト組成物を調製した。
【０２３２】
【化１０６】
0006579044.tif 000110
【０２３３】
【化１０７】
0006579044.tif 000111
【０２３４】
【化１０８】
0006579044.tif 000112
【０２３５】
【表４】
0006579044.tif 000113
【０２３６】
［２−２］ＥＢ描画パターニング評価
［実施例５−１〜５−４、比較例５−１］
実施例４−１〜４−４及び比較例４−１で調製したポジ型レジスト組成物を、直径６インチφのＳｉ基板上にクリーントラックMark5（東京エレクトロン(株)製）を用いてスピンコートし、ホットプレートを用いて表５に記載の温度で６０秒間ＰＢして、厚さ９０ｎｍのレジスト膜を作製した。これに、(株)日立製作所製HL-800Dを用いて、ＨＶ電圧５０ｋｅＶで真空チャンバー内描画を行った。
描画後、直ちにクリーントラックMark5を用いてホットプレート上で表５に記載の温度で６０秒間ＰＥＢを行い、２.３８質量％のＴＭＡＨ水溶液で３０秒間パドル現像を行い、ポジ型パターンを得た。
得られたレジストパターンを次のように評価した。１００ｎｍのラインアンドスペースを１：１で解像する露光量におけるエッジラフネス（ＬＷＲ）をＳＥＭで測定した。結果を表５に示す。
【０２３７】
【表５】
0006579044.tif 000114